(57)【特許請求の範囲】
【請求項１】
複数の電子放出素子を有する基板と蛍光体を有する面板とを有する画像表示装置であって、
前記電子放出素子は、下部電極、上部電極、および前記下部電極と前記上部電極との間に挟み込まれた第１の絶縁層を有し、前記下部電極と前記上部電極との間に電圧を印加することで前記上部電極側より電子を放出する薄膜電子源である画像表示装置において、
前記下部電極上には電子放出領域を規定する第１の絶縁層と前記第１の絶縁層より厚い、前記下部電極を酸化させた酸化膜からなる第２の絶縁層と、前記第１の絶縁層と前記第２の絶縁層との間に膜厚が連続的に変化する遷移領域とが形成されており、
前記下部電極は下部電極第１層と下部電極第２層の積層構造であり、前記下部電極第１層と前記下部電極第２層の積層境界が、前記第２の絶縁層中に含まれず、
前記下部電極第２層は、主構成元素と添加物元素を有する合金であり、前記主構成元素
は陽極酸化可能な元素であり、
前記下部電極第１層および前記下部電極第２層はアルミニウムの合金であり、前記第１
の絶縁層に含まれる元の合金の主構成元素に対するネオジム濃度は、前記下部電極第１層
中のネオジム濃度の２分の１以下であることを特徴とする画像表示装置。
【請求項２】
前記下部電極第１層はアルミニウムとネオジムの合金であって、ネオジムの組成が１原子％以上であることを特徴とする請求項１に記載の画像表示装置。
【請求項３】
前記第１の絶縁層中に含まれるネオジムの濃度は、元の合金の主構成元素の２原子％未満であることを特徴とする請求項１に記載の画像表示装置。
【請求項４】
前記第１の絶縁層はネオジムを含まないことを特徴とする請求項１ないし３のいずれか１項に記載の画像表示装置。
【請求項５】
前記第１の絶縁層はアルミニウムを陽極酸化した膜であることを特徴とする請求項１または請求項３に記載に画像表示装置。
【請求項６】
電子放出素子であって、
前記電子放出素子は、下部電極、上部電極、および前記下部電極と前記上部電極との間に挟み込まれた第１の絶縁層を有し、前記下部電極と前記上部電極との間に電圧を印加することで前記上部電極側より電子を放出する薄膜電子源である電子放出素子において、
前記下部電極は下部電極第１層と下部電極第２層の積層構造であり、 前記下部電極上には電子放出領域を規定する第１の絶縁層と前記第１の絶縁層より厚い第２の絶縁層と、前記第１の絶縁層と前記第２の絶縁層との間に膜厚が連続的に変化する遷移領域とが形成されており、前記第１の絶縁層と前記第２の絶縁層は前記下部電極第２層を陽極酸化して形成された陽極酸化膜であり、
前記下部電極第１層と前記下部電極第２層の積層境界が、前記第２の絶縁膜中に含まれず、
前記下部電極第２層は、主構成元素と添加物元素を有する合金であり、前記主構成元素は陽極酸化可能な元素であり、
前記下部電極第１層および前記下部電極第２層はアルミニウムの合金であり、前記第１の絶縁層に含まれる元の合金の主構成元素に対するネオジム濃度は、前記下部電極第１層
中のネオジム濃度の２分の１以下であることを特徴とする電子放出素子。
【請求項７】
前記下部電極第１層はアルミニウムとネオジムの合金であって、ネオジムの組成が１原子％以上であることを特徴とする請求項６に記載の電子放出素子。
【請求項８】
前記第１の絶縁層中に含まれるネオジムの濃度は、元の合金の主構成元素の２原子％未満であることを特徴とする請求項６に記載の電子放出素子。
【請求項９】
前記第１の絶縁層はネオジムを含まないことを特徴とする請求項６に記載の電子放出素子。
【発明の詳細な説明】
【技術分野】
【０００１】
本発明は、マトリクス状に配置した電子放出素子と蛍光体とを用いて画像を表示する画像表示装置に関する。
【背景技術】
【０００２】
マトリクス電子源ディスプレイとは，互いに直交する電極群の交点を画素とし、各画素に電子放出素子を設け，各電子放出素子への印加電圧またはパルス幅を調整することによって放出電子量を調整し，その放出電子を真空中で加速した後，蛍光体に照射し、照射した部分の蛍光体を発光させるものである。電子放出素子として，電界放射型陰極を用いるもの，MIM(Metal-Insulator-Metal)型電子源を用いるもの，カーボンナノチューブ陰極を用いるもの，ダイヤモンド陰極を用いるもの，表面伝導電子放出素子を用いるもの，弾道型面電子源を用いるものなどがある。このように，マトリクス電子源ディスプレイとは，電子放出素子と蛍光体とを組み合わせた電子線励起型平面ディスプレイを指す。
【０００３】
図８に示すように，マトリクス電子源ディスプレイでは電子放出素子を配置した陰極板601と蛍光体を形成した蛍光板602とを，対向配置した構成である。電子放出素子301から放出した電子が蛍光板に到達し蛍光体を励起・発光させるために，陰極板と蛍光板と枠部材603とで囲まれた空間を真空に保つ。外部からの大気圧に耐えるために陰極板と蛍光板との間にスペーサ（支柱）60を挿入する。
【０００４】
蛍光板602は加速電極122を有し，加速電極122には３KV〜１０KV程度の高電圧を印加する。電子放出素子301から放出された電子はこの高電圧で加速されたのち蛍光体に照射し，蛍光体を励起発光させる。
【０００５】
マトリクス電子源ディスプレイでは電子放出素子を配置した陰極板と蛍光体を形成した蛍光板とを，対向配置した構成である。電子放出素子から放出した電子が蛍光板に到達し蛍光体を励起・発光させるために，陰極板と蛍光板と枠部材とで囲まれた空間を真空に保つ。外部からの大気圧に耐えるために陰極板と蛍光板との間にスペーサ（支柱）を挿入する。
【０００６】
蛍光板は加速電極を有し，加速電極には３KV〜１０KV程度の高電圧を印加する。電子放出素子から放出された電子はこの高電圧で加速されたのち蛍光体に照射し，蛍光体を励起発光させる。
【０００７】
マトリクス電子源ディスプレイに用いる電子放出素子として薄膜電子源がある。薄膜電子源とは，上部電極，電子加速層，下部電極を積層した構造を有するもので，MIM(Metal-Insulator-Metal)型電子源，MOS(Metal-oxide Semiconductor)型電子源，弾道型面電子源などが含まれる。MOS型電子源は，電子加速層に半導体−絶縁体積層膜を用いたもので，例えばJapanese Journal of Applied Physics、Vol.36、Part 2、No.7B、pp．L939〜L941（1997）（非特許文献１）に記載されている。弾道型面電子源は，電子加速層にポーラスシリコンなどを用いたもので，例えば、Japanese Journal of Applied Physics、Vol.34、Part 2、No.6A、pp．L705〜L707（1995）（非特許文献２）に記載されている。薄膜電子源は，電子加速層中で加速した電子を真空中に放出させる。
【０００８】
図２は薄膜電子源の動作原理を示すエネルギーバンド図である。下部電極１３，電子加速層１２，上部電極１１が積層されており，上部電極１１に正の電圧を印加した時の状態を図示した。MIM型電子源の場合，電子加速層１２として絶縁体を用いる。上部電極−下部電極間に印加された電圧によって電子加速層１２内に電界が生じる。この電界によって下部電極１３中から電子がトンネル現象によって電子加速層１２中に流れ込む。この電子は電子加速層１２中の電界によって加速されホットエレクトロンとなる。このホットエレクトロンが上部電極１１中を通過する際，一部の電子は非弾性散乱などによりエネルギーを失う。上部電極１１−真空界面（すなわち上部電極の表面）に達した時点で，表面の仕事関数Φよりも大きな運動エネルギーを有する電子は真空中１０に放出される。本明細書においては，このホットエレクトロンにより下部電極１３−上部電極１１間に流れる電流をダイオード電流Jd，真空中に放出される電流を放出電流Jeと呼ぶ。
【０００９】
電界放射型陰極と比べると，薄膜電子源は，表面汚染に対する耐性が強い，放出電子ビームの拡がりが小さいため高精細の表示装置が実現できる，動作電圧が小さく駆動回路ドライバが低電圧である，など表示装置に適した特徴を有する。
【００１０】
一方，薄膜電子源では，駆動電流のうち一部の電流のみが真空中への放出される（放出電流Je）。ここで，駆動電流とは，上部電極−下部電極間に流れる電流であり，ダイオード電流Jdとも呼ばれる。放出電流Jeとダイオード電流Jdとの比α（放出比α＝Je／Jd）は，0.1％〜数１０％程度である。すなわち，放出電流Jeを得るためには薄膜電子源にJd＝Je／αだけの駆動電流（ダイオード電流）を駆動回路から供給しなければならない。
【００１１】
【特許文献１】特開２００４―３６３０７５号公報
【特許文献２】特願２００５―２３０５０４号公報
【非特許文献１】Japanese Journal of Applied Physics、Vol.36、Part 2、No.7B、pp．L939〜L941（1997）
【非特許文献２】Japanese Journal of Applied Physics、Vol.34、Part 2、No.6A、pp．L705〜L707（1995）
【非特許文献３】IEEE Transactions on Electron Devices, vol. 49, No.6, pp. 1059-1065 (2002).
【発明の開示】
【発明が解決しようとする課題】
【００１２】
薄膜電子源を電子放出素子として用いたマトリクス電子源ディスプレイにおいて，表示輝度を大きく変えた直後では正しい輝度（階調）が表示されず，残像として残るという問題があった。
【００１３】
また，薄膜電子源の絶縁層として下部電極の陽極酸化膜を用いる場合，絶縁層として好ましい組成と電極材料として好ましい組成とが異なる場合がある。この場合，下部電極として積層膜を用いることになるが，積層膜を陽極酸化した場合，陽極酸化膜に絶縁不良が発生しやすいという問題があった。
【００１４】
本発明は，この残像を低減した画像表示装置を提供する。また，本発明は，積層膜電極の表面に陽極酸化膜を形成する場合に，絶縁不良が発生しないような構造を提供し，薄膜電子源の絶縁層に好ましい組成の材料を適用可能にした画像表示装置を提供する。
【課題を解決するための手段】
【００１５】
本発明のうち、代表的なものの概要を簡単に説明すれば、下記の通りである。
複数の電子放出素子を有する基板と蛍光体を有する面板とを有する画像表示装置であって，前記電子放出素子は，下部電極，上部電極，および前記下部電極と前記上部電極との間に挟み込まれた第１の絶縁層を有し，前記下部電極と前記上部電極との間に電圧を印加することで前記上部電極側より電子を放出する薄膜電子源である画像表示装置において，前記下部電極上には電子放出領域を規定する第１の絶縁層と前記第１の絶縁層より厚い，前記下部電極を酸化させた酸化膜からなる第２の絶縁層と，前記第１の絶縁層と前記第２の絶縁層との間に膜厚が連続的に変化する遷移領域とが形成されており，前記下部電極は下部電極第１層と下部電極第２層の積層構造であり，前記下部電極第１層と前記下部電極第２層の積層境界が，前記第２の絶縁膜中に含まれないことを特徴とする画像表示装置。
【００１６】
複数の電子放出素子を有する基板と蛍光体を有する面板とを有する画像表示装置であって，前記電子放出素子は，下部電極，上部電極，および前記下部電極と前記上部電極との間に挟み込まれた第１の絶縁層を有し，前記下部電極と前記上部電極との間に電圧を印加することで前記上部電極側より電子を放出する薄膜電子源である画像表示装置において，前記下部電極は下部電極第１層と下部電極第２層の積層構造であり， 前記下部電極上には電子放出領域を規定する第１の絶縁層と前記第１の絶縁層より厚い第２の絶縁層と，前記第１の絶縁層と前記第２の絶縁層との間に膜厚が連続的に変化する遷移領域とが形成されており，前記第１の絶縁層と前記第２の絶縁層は前記下部電極第２層を陽極酸化して形成された陽極酸化膜であり，前記下部電極第１層と前記下部電極第２層の積層境界が，前記第２の絶縁膜中に含まれないことを特徴とする画像表示装置。
【００１７】
複数の電子放出素子を有する基板と蛍光体を有する面板とを有する画像表示装置であって，前記電子放出素子は，下部電極，上部電極，および前記下部電極と前記上部電極との間に挟み込まれた第１の絶縁層を有し，前記下部電極と前記上部電極との間に電圧を印加することで前記上部電極側より電子を放出する薄膜電子源である画像表示装置において，前記第１の絶縁層は前記下部電極を陽極酸化して形成された陽極酸化膜であり，前記下部電極は単層であって，アルミニウムと添加物元素とを有する合金であり，前記添加物元素は，マグネシウム，イットリウム，スカンジウムのいずれかひとつまたは複数の組み合わせであることを特徴とする画像表示装置。
【発明の効果】
【００１８】
以上のように，本発明によれば，薄膜電子源を用いた画像表示装置において，表示階調（輝度）を大きく変化させた直後に発生していた残像を低減することができる。このようにして，本発明に基づく画像表示装置では，従来よりも高品質な画像表示を行う画像表示装置が実現出来た。
【００１９】
本発明によれば，下部電極として積層膜を用いて，その積層膜を陽極酸化することにより，陽極酸化膜として好ましい材料と電極として好ましい材料とを選択することを可能にした。
【発明を実施するための最良の形態】
【００２０】
残像とは表示画像の階調（輝度）が大きく変化した後に，階調変化前の画像がわずかに残る現象である。例として，図３（ａ）に示すように，画像表示装置の表示画面８０１の一部に矩形状（ウィンドウ状）のパターン８０２を表示する場合を考える。
【００２１】
なお，本明細書においては画像信号の階調数を256階調として説明するが，これ以外の階調数の画像表示装置に対しても本発明が適用されることは自明である。以下の説明では，最も暗い階調レベルを階調0，最も明るい階調を階調255とする。
【００２２】
パターン８０２にピーク輝度（最大階調。例えば255レベル），その他の領域を平均輝度（例えば，階調64）とする。その後，画面全体に同一階調（例えば階調64レベル）を表示した場合を考える（図３（ｂ））。階調を切り替えた後しばらくの期間，パターン８０２を表示していた領域が他の領域より少し暗くなる。ある時間を経過すると，領域８０２も他の領域と同一輝度になる。これが残像である。
【００２３】
残像現象をより詳しく記述するために図４を用いて説明する。図４は，領域８０２での入力信号（階調信号）と実際に表示される輝度の時間変化を模式的に示した図である。時刻t1において入力信号を階調レベルGS2からGS1に変化させる。時刻t2において入力信号を階調レベルGS1からGS2に変化させる。階調レベルは任意であるが，一例としてGS1がピーク輝度に対応する255階調，GS2が64階調とする。階調レベルGS1に対応する表示輝度をL1，階調レベルGS2に対応する表示輝度をL2とする。
【００２４】
時刻t1においては，輝度がL2からL1に上昇するが，その後一定時間後に輝度レベルL1−ΔL1に変化する。時刻t2においては，輝度がL2に変化することが期待されるが，実際には，いったんL2よりも低い輝度（L2−ΔL2）になり，その後一定時間後に輝度レベルL2になる。時刻t2での挙動のために，表示画面においては，図３（ｂ）のような残像現象が発生する。
【００２５】
図４において，時刻t2で入力信号を切り替えた後，輝度が期待される値L2になるまでに要する時間を「残像時間」と呼ぶ。
【００２６】
表示画像の画質を向上するには，残像時間を短くすることが重要である。例えば残像時間が0.1秒以下であれば，人間の視覚特性により，残像はほとんど検知されない。しかし，残像時間が１０秒の場合は，明確に視覚的に検知されるので，画質劣化となる。
【００２７】
一般に，画像表示装置の階調表示の代表的な方法には，(a)電圧振幅変調法(以下「PAM」と呼ぶ)と(b)パルス幅変調法（以下「PWM」と呼ぶ）とがある。PAMは印加する電圧振幅を変えることで輝度を調整するものであるのに対し，PWMは印加するパルス幅を変えることで輝度を調整するものである。
【００２８】
上述の残像現象はPAM，PWMいずれの階調表示方法でも現れるが，PAM(電圧振幅変調法)の方がより顕著に残像が発生する。したがって，PAMで階調表示を行う画像表示装置においては，特に残像への対策が必要になる。
【００２９】
従来，薄膜電子源を用いた画像表示装置では，PAM（電圧振幅変調法）で階調表示を行った場合は，残像時間が数１０秒〜数１００秒程度であり，表示画像の画質劣化の要因になっていた。本発明者は，薄膜電子源を用いた画像表示装置において，図３，図４で説明した残像現象が発生する原因を鋭意検討し，以下の原因であることを見出した。まず，残像現象が発生している際，薄膜電子源の電子放出比（＝Je／Jd）は一定であることを見出した。すなわち，残像現象はダイオード電流が想定電流値から一時的にずれるために起こる。
【００３０】
そして，このダイオード電流の一時的なズレの発生原因は，薄膜電子源の電流−電圧特性が変化するためであることを発明者は見出した。図５は，薄膜電子源のダイオード電流(Jd)とダイオード電圧（Vd）との関係を模式的に示した図である。ここで，ダイオード電流Jdとは，上部電極−下部電極間に流れる電流であり，ダイオード電圧Vdとは，上部電極−下部電極間に印加する電圧で，下部電極電位を基準として上部電極電圧を測ったものである。図５では，ダイオード電流Jdは対数目盛でプロットした。
【００３１】
図５において，Jd-Vd特性８０５は，輝度レベルGS2の時の特性であり，Jd-Vd特性８０６は輝度レベルGS1の時の特性である。輝度レベルが高いGS1（すなわち，ダイオード電流が大きい領域）で駆動している際のJd-Vd特性８０６は，特性８０５と比べてより高電圧側にシフトしている。これは，薄膜電子源を構成する電子加速層内に蓄積する電荷量が，ダイオード電流が大きいほど（輝度レベルGS1時）多いためである。このことを図６を用いて説明する。
【００３２】
図６は薄膜電子源の電子エネルギーバンド図を模式的に示したものである。電子加速層内に蓄積電荷が無い場合（図６（ａ））は，外部印加電圧により形成される電界が内部電界となる。この内部電界が下部電極−電子加速層電界間の界面に印加されるために，下部電極から電子加速層に電子が放出され，ダイオード電流Jdになる。これに対し，図６（ｂ）は，電子加速層に負電荷が蓄積された場合を示したものである。この場合，蓄積電荷が形成する電界は，外部電界を打ち消す方向に働くため，内部電界が減少する。このため，同一の外部電圧Vdを印加しても，内部電界は小さいため，ダイオード電流Jdは小さくなる。すなわち，Jd-Vd特性は高電圧側にシフトした形になる。
【００３３】
一例として，下記の実施例で述べる構成では，動作電圧が８Ｖ程度であるが，GS1=255レベルの場合のJd-Vd特性（図５の８０６）とGS2=64レベルの場合のJd-Vd特性（８０５）との閾値電圧差ΔVthは15mVであった。
【００３４】
図５の電流−電圧特性と図４の残像特性とを関連づけて説明する。図４において，時刻t2の直前ではJd-Vd特性は図５の８０６の特性である。時刻t2において入力信号はGS2に対応して小さくなるが，薄膜電子源内の蓄積電荷量は瞬時には変わらないので，Jd-Vd特性は８０６のままである。その後，入力信号が小さくなったのに対応してJd-Vd特性が特性８０５にシフトする。本来のJd-Vd特性８０５になると，輝度値も本来の値L2になる。
【００３５】
以上の説明のように，薄膜電子源の電子加速層内の蓄積電荷量の変化の過程が残像回復過程となる。したがって，蓄積電荷量を減らせば残像は低減し，表示品質が向上する。
【００３６】
以下、本発明に係る画像表示装置を図面に示した幾つかの実施例による発明の実施の形態を参照して更に詳細に説明する。
【実施例１】
【００３７】
本発明を用いた第１の実施例を述べる。この実施例では電子放出素子301として薄膜電子源を用いる。さらに具体的にはMIM(Metal-Insulator-Metal, 金属−絶縁体−金属)電子源を用いる。
【００３８】
図７は，本実施例で用いる表示パネルの平面図である。図８は図７のＡ−Ｂ間の断面図である。図８では，陰極板６０１の構成物のうち走査電極310のみ取り出して記載してある。（これに対し，図２では陰極板６０１の構成物のうち電子放出素子301のみを記載した。）
陰極板601，蛍光板602，枠部材603とで囲まれた内部が真空になっている。真空領域には大気圧に抗するためにスペーサ60が配置されている。スペーサ60の形状，個数，配置は任意である。図７に示したとおり，スペーサ60は走査線310上に配置する。陰極板601上には走査電極310が水平方向に配置され，データ電極311がそれと直交して配置されている。走査電極310とデータ電極311との交点が画素に対応する。ここで画素とは，カラー画像表示装置の場合にはサブ画素に対応するものである。
【００３９】
図７では走査電極310の本数が14本しか記載していないが，実際のディスプレイでは数100本から数千本ある。データ電極311についても実際の画像表示装置では数100本から数千本ある。走査電極310とデータ電極311との交点付近には電子放出素子301が配置されている。
【００４０】
図９は，図７の中の陰極板601の一部（４サブ画素分）を示した平面図である。図１０は図９に対応した，陰極板601の一部の断面図である。図１０（ａ）は図９のＡ−Ｂ間の断面図であり，図１は図９のＣ−Ｄ間の断面図である。なお，見やすさの便宜を図るために，図１と同じ図を図１０（ｂ）にも記載してある。なお，図９は上部電極11を取り除いた平面図になっている。実際には，図１０の断面図からわかるように上部電極11が全面に成膜されている。
【００４１】
各サブ画素の対応する部分には３重の長方形が配置されている。一番内側の長方形領域は，電子放出領域３５を示しており，これは第１層間絶縁膜１５のテーパー部（傾斜領域部）の最内周に相当する。その外側の長方形は第１層間絶縁膜１５のテーパー部の再外周に相当する。その外側（再外周）は第２層間絶縁層５１の開口部である。
【００４２】
本実施例では走査電極310はバス電極32により構成されている。また，本実施例では，走査電極310上にスペーサ60を設置している。スペーサ60は全ての走査電極上に設置する必要はなく，走査電極何本か毎に設置すればよい。
【００４３】
スペーサ60は走査電極３１０に電気的に接続されており，蛍光板602の加速電極122からスペーサ60を介して流れる電流を流す働きと，スペーサ60に帯電した電荷を流す働きをする。
【００４４】
陰極板601の構成は以下の通りである。ガラスなどの絶縁性の基板14上に，下部電極第１層16，下部電極第２層13，絶縁層12，上部電極11とで構成される薄膜電子源301（本実施例における電子放出素子301）が構成される。バス電極32は，コンタクト電極55を介して上部電極11に電気的に接続されている。バス電極32は上部電極11への給電線として働く。すなわち，駆動回路からこのサブ画素の位置まで電流を運ぶ働きをしている。また，本実施例ではバス電極32は走査電極310として働く。
【００４５】
本実施例では電子放出素子301として薄膜電子源を用いている。図１０に示したように下部電極第１層16，下部電極第２層13，トンネル絶縁層１２，上部電極１１の３つが薄膜電子源の基本構成である。図９の電子放出領域３５はトンネル絶縁層１２に対応した場所である。電子放出領域３５の上部電極１１表面から電子が真空中に放出される。下部電極を下部電極第１層16と下部電極第２層13との積層膜で構成したことが本実施例の特徴である。
【００４６】
本実施例ではデータ線３１１の一部の領域（トンネル絶縁層１２の近傍の領域）が下部電極第１層16および下部電極第２層１３となっている。本明細書では，データ線３１１のうち，トンネル絶縁層１２の近傍を下部電極１３と呼ぶ。
【００４７】
なお，図１０では高さ方向の縮尺は任意である。すなわち，下部電極１３や上部電極などは数μm以下の厚さであるが，基板１４と面板１１０との距離は１〜３ｍｍ程度の長さである。
【００４８】
陰極板601の作成方法を図１１〜図１９を用いて説明する。図１１〜図１９は基板１４上に薄膜電子源を作製するプロセスを示したものである。これらの図には２×２個のサブ画素に対応する薄膜電子源を記載してある。各図の（ａ）は平面図であり，Ａ−Ｂ間の断面図を（ｂ）に，Ｃ−Ｄ間の断面図を（ｃ）に示してある。
【００４９】
ガラスなどの絶縁性基板１４上に，下部電極（データ線３１１）用の材料として，Al-Nd(2原子%)合金を例えば４００ｎｍの膜厚に形成する（下部電極第１層１６）。その上にAl-Nd(0.6原子%)合金を２００ｎｍの膜厚に形成する（下部電極第２層１３）。このAl合金膜の形成には，例えば，スパッタリング法や抵抗加熱蒸着法などを用いる。次に，このAl合金膜を，フォトリソグラフィによるレジスト形成と，それに続くエッチングとによりストライプ状に加工し下部電極第１層１６および下部電極第２層１３を形成する。ここで用いるレジストはエッチングに適したものであればよく，また，エッチングもウエットエッチング，ドライエッチングのいずれも可能である。なお，本明細書では濃度の単位である「原子％」を「at％」（atomic %の略）とも記す。
【００５０】
次に，レジストを塗布して紫外線で露光してパターニングし，図１１のレジストパターン５０１を形成する。レジストには、例えばキノンジアザイド系のポジ型レジストを用いる。次にレジストパターン５０１を付けたまま，陽極酸化を行い，第１層間絶縁層１５（第２の絶縁層）を形成する。この陽極酸化は，本実施例では化成電圧１００Ｖに設定し，第１層間絶縁層１５の膜厚を140nmとした。この後レジストパターン５０１を剥離する。これが，図１２の状態である。
【００５１】
図１２における第１層間絶縁層１５は陽極酸化で行うとしたが、熱酸化によって形成することも出来る。この場合は、図１１において、レジスト膜５０１の代わりに、耐熱性の優れたＳｉＮ膜等を形成し、カソード基板全体を加熱してＳｉＮ等に覆われた部分以外の、下部電極を構成するＡｌ合金を熱酸化すればよい。
【００５２】
アルミを陽極酸化すると，酸素原子が入るため元のアルミ金属より体積が増える。元のアルミ金属面を基準にすると，陽極酸化膜の膜厚の４／１０はアルミ金属面より外側に形成され，残りの６／１０はアルミ金属面より内側（固体内部）に形成される。したがって，本実施例の場合第１層間絶縁膜１５の膜厚は140nmなので，アルミ金属表面より８４ｎｍ内側まで第１層間絶縁膜１５が形成される。下部電極第２層１３の膜厚は200nmなので，第１層間絶縁膜１５は下部電極第２層１３の内部に形成されている。すなわち，第１層間絶縁膜１５を構成する陽極酸化膜は，下部電極第２層１３と下部電極第１層１６との積層境界を横切らないように設定している。このようにすることで，絶縁不良の発生をなくしている。この点は，後に詳述する。
【００５３】
次に，レジスト５０１で被覆されていた下部電極第２層１３表面を陽極酸化して絶縁層１２（第１の絶縁層）を形成する。本実施例では化成電圧を４Ｖに設定し，絶縁層膜厚を７．９nmとした。これが，図１３の状態である。絶縁層１２が形成された領域が電子放出領域３５になる。すなわち，第１層間絶縁層１５に囲まれた領域が電子放出領域３５である。
【００５４】
なお，アルミニウムを陽極酸化して得た陽極酸化絶縁膜の膜厚ｄは，化成電圧VAO[V]との間にd(nm)＝１．３６×ＶＡＯなる関係があると従来報告されてきた。発明者らの最近の研究によると膜厚が２０ｎｍ程度よりも薄い場合にはｄ（nm）＝１．３６×（ＶＡＯ＋１．８）なる関係が成立することが示されている（IEEE Transactions on Electron Devices, vol. 49, No.6, pp. 1059-1065, 2002.［非特許文献３］）。上記の値（化成電圧４Ｖで，絶縁層膜厚７．９ｎｍ）は，この最新の関係式から求めた値である。
【００５５】
次に，以下の手順により第２層間絶縁層５１および電子放出領域保護層５２を形成する（図１４）。第２層間絶縁層５１のパターンは，バス電極３２とデータ電極３１１との交差領域には形成し，電子放出領域３５は露出するパターンにする。但し，図１４の工程段階では，電子放出領域３５は電子放出領域保護層５２で覆われている。第２層間絶縁層５１および電子放出領域保護層５２は，窒化シリコンSiNxや酸化シリコンSiOxなどを成膜した後，エッチングによりパターン化する。本実施例では100nm膜厚の窒化シリコン膜を用いた。エッチングは，例えばＣＦ4やＳＦ6を主成分とするエッチング剤を用いたドライエッチングによって行う。第２層間絶縁層５１は，走査電極とデータ電極との間の絶縁性を高めるために形成する。電子放出領域保護層５２は電子放出領域35となる部分（すなわち絶縁層１２）を，後続の工程でのプロセスダメージから保護するためのものであり，後述する通り，後の工程で取り除く。本実施例では，第２層間絶縁層５１と電子放出領域保護層５２は同一材料，同一工程で形成する。
【００５６】
次に，コンタクト電極５５，バス電極３２，バス電極上層３４を構成する材料を、この順に成膜する（図１５）。本実施例ではコンタクト電極５５にはクロム(Cr)100nm厚を用い，バス電極３２にはアルミニウム（Al）２μm厚を用い，バス電極上層３４にはクロム（Cr）200nm厚を用いた。これらの電極はスパッタリングで成膜した。バス電極３２の材料は，導電性が高い材料を用いると，配線抵抗が低くなり，電極での電圧降下を低減できるので好ましい。
【００５７】
次に，バス電極上層３４およびバス電極３２をエッチングによりパターン化し，後に上部電極１１がコンタクト電極５５と接続できるように露出させ、バス電極３２を形成する（図１６）。
【００５８】
次に，コンタクト電極５５をエッチングによりパターン化する（図１７）。ここでのコンタクト電極５５のパターン化により、コンタクト電極５５から電子放出領域３５への給電状態が決定される。
【００５９】
図１７（ａ）に示した通り，コンタクト電極５５は電子放出領域３５の４辺のうち３辺が沿うパターンにしてある。上述の通りこのような３辺給電構造とすることで給電能力を向上させている。
【００６０】
図１７（ｂ）の断面図に矢印で示した通り，コンタクト電極５５の片側（図中，矢印で示した部位）は，バス電極３２に対してアンダーカットを形成し，後の工程で上部電極１３を電気的に分離するための庇を形成する。このアンダーカットの存在により，隣接する走査線に接続されたサブ画素の上部電極が互いに電気的に絶縁（分離）される。これを「画素分離」と呼ぶ。
【００６１】
コンタクト電極５５のアンダーカット量は以下のようにして制御する。
【００６２】
アンダーカットを形成する部分は，バス電極３２の辺をフォトマスクとして用いてコンタクト電極５５をエッチングする。したがって，コンタクト電極５５は，バス電極３２に対してアンダーカットが発生する。一方，アンダーカット量が大きすぎると，バス電極３２が崩落してバス電極３２と第２層間絶縁層５１とが接触し，庇がなくなってしまう。そこで過大なアンダーカット形成を防ぐために，コンタクト電極５５の材料として，標準電極電位がバス電極３２材料よりも貴な材料を用いる。すなわち，コンタクト電極５５として，バス電極３２材料よりも標準電極電位が高い材料を用いる。
【００６３】
バス電極をアルミニウムとする場合，このような材料として例えばクロム(Cr)，モリブデン(Mo)，あるいはＣｒ合金など，これらを成分として含む合金，例えばモリブデン−クロム−ニッケル合金がある。このようにすると，局部電池作用によりコンタクト電極５５のサイドエッチが途中で停止するためアンダーカット量が増えすぎることを防止できる。さらに，標準電極電位が卑な（低い）材料であるバス電極のエッチング液への露出面積を制御することで，局部電池作用を制御しコンタクト電極５５のサイドエッチの停止位置（すなわち，アンダーカット量）を制御できる。この目的で，クロム(Cr)を材料とするバス電極上層３４が形成してある。
【００６４】
以上の記載からわかるように，コンタクト電極５５の材料は，バス電極３２の材料よりも標準電極電位が貴な（高い）ものを用いることが好ましい。
【００６５】
次に，ドライエッチングなどにより電子放出領域保護層５２を除去する（図１８）。次に，上部電極１１を形成して陰極板601が完成する（図１９）。本実施例では，上部電極１１としてイリジウム(Ir)，白金（Pt），金（Au）の積層膜を用いた。上部電極１１はスパッタ成膜で形成した。なお，実際には全面に上部電極１１が成膜されているが，構成をわかりやすくする目的で，図１９（ａ）では上部電極を取り除いた図を記してある。また，データ線３１１の位置を点線で記してある。
【００６６】
図１９に示した通り，給電線であるバス電極３２からコンタクト電極５５を経由して，電子放出領域３５の上部電極１１に電流が供給される。一方，前述の通り，コンタクト電極５５には適切な量のアンダーカットが形成されているため，隣接する走査電極310間で互いに電気的に絶縁されている。
【００６７】
本実施例では，バス電極３２から電子放出領域３５の上部電極１１への給電経路として電子放出領域の３辺を用いるという特徴（特徴Ａ）と，バス電極から電子放出領域の上部電極への給電経路から第２層間絶縁層の段差部を無くしたという特徴（特徴Ｂ）という，２つの特徴を取り入れた陰極構造を採用している。特徴Ａにより給電経路の幅が広がるので給電抵抗が下がる。特徴Ｂにより給電経路の給電抵抗が下がる。このように給電抵抗が下がるために，上部電極を薄くすることが可能になり，その結果，電子放出効率（電子放出比）が向上できる。
【００６８】
第１の実施例では，電子放出領域３５の４辺のうち，電気的に接続されたバス電極３２と反対側の辺からは給電していない。このために，電子放出領域３５を全て給電経路として使った場合と比較して，マスクの合わせマージン（裕度）が広くなっており，作りやすい構造になっている。また，全辺給電と短辺を除いた３辺給電との給電能力の差は少ないので，本項蔵は，作りやすさと給電能力とを両立させた構造である。
【００６９】
蛍光板602の構成は以下の通りである。図１０に示した通り，ガラスなど透光性の面板110にはブラックマトリクス120が形成され，さらに各電子放出領域に対向する位置に蛍光体114が形成されている。カラー画像表示装置の場合は，蛍光体114として赤色蛍光体，緑色蛍光体，青色蛍光体を塗り分ける。さらに，加速電極122が形成されている。加速電極122は膜厚70nm〜100nm程度のアルミ膜で形成されており，薄膜電子源301から放出された電子は，加速電極122に印加された加速電圧で加速された後，加速電極122に入射すると，加速電極を透過して蛍光体114に衝突し，蛍光体を発光させる。蛍光板602の作成方法の詳細は，例えば特開2001-83907に記載されている。
【００７０】
陰極板601と蛍光板602との間には，スペーサ60が適当な個数配置されている。図７に示したとおり，陰極板601と蛍光板602とは枠部材603をはさんで封着される。さらに，陰極板601と蛍光板602と枠部材603とで囲まれた空間は真空に排気される。
【００７１】
以上の手順で表示パネルが完成する。
【００７２】
図２０は、このようにして製作した表示パネル100の駆動回路への結線図である。走査電極310は走査電極駆動回路41へ結線し、データ電極311はデータ電極駆動回路42に結線する。加速電極122は抵抗１３０を経由して加速電極駆動回路43へ結線する。n番目の走査電極310Rnとm番目のデータ電極311Cmの交点のドットを（n, m）で表すことにする。
【００７３】
抵抗１３０の抵抗値は以下のように設定した。例えば，対角寸法５１ｃｍ（２０インチ）の表示装置では表示面積は１２４０ｃｍ2である。加速電極122と陰極との間の距離を２ｍｍに設定した場合，加速電極122と陰極との間の静電容量Ｃgは約５５０ｐＦとなる。真空放電の発生時間（２０ナノ秒程度）よりも充分長い時定数，例えば500ナノ秒とするために，抵抗１３０の抵抗値Ｒsは900Ω以上に設定すればよい。本実施例では18KΩに設定した（時定数１０μｓ）。このように時定数Ｒs×Ｃg＞20nsを満足する抵抗値の抵抗を加速電極122と加速電極駆動回路43の間に挿入することにより，表示パネル内での真空放電の発生を抑制する効果がある。
【００７４】
図２１は、各駆動回路の発生電圧の波形を示す。図２１には記されていないが、加速電極122には３〜１０ＫＶ程度の電圧（蛍光面電圧Ｖa）を印加する。時刻ｔ0ではいずれの電極も電圧ゼロであるので電子は放出されず、したがって、蛍光体114は発光しない。
【００７５】
時刻ｔ1において、走査電極310R1にはＶR1なる電圧の走査パルス750を、データ電極311C1、C2には−ＶC1なる電圧のデータパルス751を印加する。ドット（1, 1）、（1, 2）の下部電極13と上部電極との間には（ＶC1＋ＶR1）なる電圧が印加されるので、（ＶC1＋ＶR1）を電子放出開始電圧以上に設定しておけば、この２つのドットの薄膜電子源からは電子が真空10中に放出される。本実施例ではＶR1＝＋5V，−ＶC1＝−4Vとした。放出された電子は加速電極122に印加された電圧により加速された後、蛍光体114に衝突し、蛍光体114を発光させる。
【００７６】
時刻ｔ2において、走査電極310R2にＶR1なる電圧を印加し、データ電極311C1に−ＶC1なる電圧を印加すると、同様にドット（2, 1）が点灯する。このようにして、図２１の電圧波形を印加すると、図２０の斜線を施したドットのみが点灯する。
【００７７】
このようにして、データ電極311に印加する信号を変えることにより所望の画像または情報を表示することができる。また、データ電極311への印加電圧−ＶC1の大きさを画像信号に合わせて適宜変えることにより、階調のある画像を表示することができる。
【００７８】
図２１に示したように，時刻ｔ4において全ての走査電極310に−ＶR2なる電圧を印加する。本実施例では−ＶR2＝−5Vとした。このとき全てのデータ電極311への印加電圧は0Ｖなので，薄膜電子源301には−ＶR2＝−５Ｖの電圧が印加される。このように電子放出時とは逆極性の電圧（反転パルス754）を印加することにより絶縁層１２内のトラップに蓄積した電荷を解放し、薄膜電子源の寿命特性を向上できる。また，反転パルスを印加する期間（図２１のｔ4〜ｔ5，ｔ8〜t9）としては，映像信号の垂直帰線期間を用いると，映像信号との整合性が良い。
【００７９】
図２０，図２１での説明では，簡単のため3×3ドットの例を用いて説明したが，実際の画像表示装置では走査電極数が数１００〜数千本，データ電極数も数１００〜数千本ある。本実施例では下部電極を下部電極第１層１６と下部電極第２層１３とで構成している。この点を以下に述べる。
【００８０】
本実施例では下部電極を陽極酸化して絶縁層１２を形成しているので，下部電極材料の一部は絶縁層１２に変換され，残りの部分は下部電極を構成する。このため，下部電極材料には，(a)電極として適した特性と，(b)その陽極酸化膜が絶縁層１２として適した特性を有すること，を合わせ持つことが必要である。しかし，(a)と(b)の特性を両立させることが困難な場合がある。あるいは，(a), (b)の２つの特性を両立させようとすると材料選択の余地を狭めるという問題もある。
【００８１】
具体的な例としては，後述の通り，絶縁層１２中に含まれるNd濃度が小さいほど残像特性が優れるので，陽極酸化膜特性の観点(b)からは下部電極材料中のNd濃度を小さくすることが望まれる。一方，Al電極中のNd濃度を小さくすると，表示パネルの封着工程(430℃程度）においてヒロックが発生し絶縁不良や電子放出素子の劣化が発生する。このため，下部電極の電極としての特性(a)としては，１％以上のＮｄ濃度が望まれる。
【００８２】
また，本実施例では表示パネルの構造を簡略化するために，データ線３１１と下部電極を同一材料で兼用している。配線部材であるデータ線３１１には電気抵抗が低い材料が望ましい。この要請が，陽極酸化膜の特性と相容れない場合もあり得る。
【００８３】
本実施例では，これら２つの要求特性(a), (b)を満たすために，下部電極を２層以上の積層構造を用いている。すなわち，下部電極第１層には電極として望まれる特性を持たせるために，高温でのヒロック防止効果がある１％以上のNd濃度のAl-Nd合金を用いている。一方，下部電極第２層にはNd濃度が0.6%のAl-Nd合金を用い，かつ絶縁層１２は下部電極第２層１３を陽極酸化することで形成する。これにより，絶縁層１２に望まれる特性（すなわちＮｄ濃度が低い）を得ている。
【００８４】
ここで，下部電極第２層１３は，Nd濃度が１％以下の低濃度膜であるが，以下に述べる通りに設計してあるためヒロックの発生が抑制される。第１に，高温工程でのヒロック発生は，Al膜の膜厚が薄い場合には抑制される。したがって，下部電極第２層１３の膜厚を500nm以下に薄さに設定することにより，ヒロックの発生を抑制している。第２に，高温工程でのＮｄ原子の拡散現象が起こるために下部電極第２層１３中のＮｄ濃度が高くなり，ヒロック発生が一層抑制される。この点を図２２を用いて以下に説明する。
【００８５】
図２２は本実施例の製造プロセスから，下部電極と陽極酸化膜の部分を取り出して模式的に記載したものである。図２２（ａ）では下部電極第１層１６と下部電極第２層１３を積層している。（ｂ）では第１層間絶縁膜１５を形成した後の図である。（ｃ）は絶縁層１２を陽極酸化法で形成した後の図である。本実施例に記載の通り，下部電極第１層１６はAl-Nd(2at%)とし，下部電極第２層１３はAl-Nd(0.6at%)とする。（本発明がこれらのＮｄ濃度に限定されないことは言うまでもない。）すると，図２２（ｃ）の時点では下部電極第２層１３中のＮｄ濃度は0.6at%である。図２２（ｄ）は，この薄膜電子源を封着工程（最高温度４３０℃）を通した後の図である。表示パネル封着工程の熱工程によりＮｄ原子の拡散が起こり，封着後は下部電極第２層１３中のＮｄ濃度が増加し，２％近くに達することをわれわれは見いだした。これが本発明の構成でヒロックを抑止できる第２の理由である。
【００８６】
図２３は，Al-Nd(2at%)膜上に純アルミ膜（膜厚28nm）を積層した積層膜を陽極酸化した後，アニールした試料について，Ｎｄ濃度の深さ分析を行った結果である。深さ分析は２次イオン質量分析法（SIMS）で行った。アニールをしていない試料では純アルミ膜中のＮｄ濃度はAl-Nd(2at%)膜の1/100程度と小さい。しかし，３７０℃でアニールした試料，４３０℃でアニールした試料のいずれにおいても，純アルミ膜中にＮｄが拡散していることがわかる。また，アニールした試料でも，陽極酸化膜中にはＮｄ原子が検出されていないことがわかる。
【００８７】
このように，陽極酸化膜である絶縁層１２中にはＮｄ元素は拡散しないため，絶縁層１２中のＮｄ濃度は，パネル封着後も低いままである。すなわち，絶縁層１２として要求される特性を満足している。したがって，本実施例に記載の製造方法で表示パネルを作った場合，封着後の表示パネルでは，下部電極第２層１３中のNd濃度は0.6at%より高くなっており，絶縁層12中のNd濃度は0.6%程度のままである。
【００８８】
下部電極第１層１６と下部電極第２層１３との境界の位置を識別する方法を以下に述べる。なお，本明細書では，下部電極第１層１６と下部電極第２層１３との境界を積層境界と呼ぶ。パネル封着工程（すなわち高温処理工程）を経た後では，上述の通り添加物元素（Ａｌ−Ｎｄ合金中のＮｄ原子）の拡散が起こるため，添加物元素の濃度分布を調べるだけでは積層境界が識別できない場合がある。
【００８９】
図２７は，本実施例で製作した表示パネル（すなわち，封着工程を経た後）の下部電極の断面ＴＥＭ像（断面透過型電子顕微鏡像）を模式的に示した図である。図２７（ａ）のように，下部電極第１層１６と下部電極第２層１３のそれぞれの層の中に，結晶粒８４８が観察される。この結晶粒８４８は各層の内部で成長するため，積層境界845において結晶粒の位置が不連続になる。すなわち，結晶粒848が不連続な面が積層境界845位置であると識別できる。また，下部電極の成膜方法や材料，封着温度によっては，図２７（ｂ）のように柱状の縞模様849が見られる場合もあるが，この場合も柱状縞模様849の不連続面が積層境界845であると識別できる。
【００９０】
下部電極第２層１３中の添加物元素（例えばＡｌ−Ｎｄ合金の場合のＮｄ）の濃度についても注意が必要である。すなわち，表示パネル封着工程で添加物元素が拡散するので，パネル化工程を経た後の下部電極第２層中の添加物元素の濃度は，元々の濃度とは一致しない。図２３からわかるように，陽極酸化膜中へは添加物元素は拡散しないので，下部電極第２層１３に形成した陽極酸化膜中の添加物元素濃度が，元々の添加物元素濃度に等しい。
【００９１】
より厳密には，下部電極第２層の酸化により原子数が変化するので以下のように考えればよい。下部電極第２層１３の合金の主構成元素に対する添加物元素の比率を考えればよい。ここで合金の主構成元素とは，例えばＡｌ−Ｎｄ合金ではＡｌであり，Ｔａ−Ｎｄ合金ではＴａを指す。例としてＡｌ−Ｎｄ合金を陽極酸化した場合を考えると，陽極酸化膜（絶縁層１２）中の添加物元素Ｎｄの，主構成元素Ａｌに対する比率をもって，添加物元素濃度と考えればよい。
【００９２】
次に，本実施例の設計上の第２のポイントである，陽極酸化膜厚と，下部電極第１層１６と下部電極第２層１３の積層境界位置との関係について述べる。本実施例では第１層間絶縁層１５を下部電極材料の陽極酸化で形成している。図２２（ｂ），（ｃ）や図１０に記載の通り，第１層間絶縁膜１５の陽極酸化膜のうち元のアルミ金属面（図２２（ｂ）の点線８３３よりも固体内側に入り込んでいる深さＤILを，下部電極第２層１３の膜厚Ｔb2より小さくなるように設計している。換言すれば，陽極酸化膜が，下部電極第１層１６と下部電極第２層１３の積層境界を横切らないように設計している。陽極酸化膜をこのように設計することで，封着工程などの高温工程を経てもデバイスの不良が起こらないようになる。この点を以下に詳述する。
【００９３】
下部電極第２層１３として膜厚40nmの純アルミ膜を用い，下部電極第１層１６としてAl-Nd(2at%)の膜を用いて表示パネルを試作した。第１層間絶縁膜１５は膜厚210nmとした。すなわち，下部電極第２層１３の膜厚Ｔb2=40nm，第１層間絶縁膜１５の侵入深さＤIL=126nmとなる。したがって，Ｔb2＜ＤILであり，図２４（ａ）に示したように，陽極酸化膜が，下部電極第１層１６と下部電極第２層１３の積層境界を横切る構造になっている。この構造の陰極を封着工程の高温工程を通すと薄膜電子源の短絡欠陥が多発することを発明者らは見いだした。また，下部電極第２層として膜厚40nmのAl-Nd(2at%)膜を用いた陰極でも短絡欠陥が多発する。すなわち，Nd濃度がヒロック防止に十分な量含まれていても短絡欠陥が起こる。この短絡欠陥は，図２４（ｂ）の矢印で示した位置，すなわち，絶縁層12と第１層間絶縁膜１５との遷移領域８３８（Bird's beak部）にボイド（空隙部）８４２が生じるためであることを発明者らは見いだした。
【００９４】
このボイド発生のメカニズムを調べるために，発明者らは陽極酸化の過程での金属原子の原子面位置の変化の様子をシミュレーションで調べた。その結果を図２５に示す。図２５は，アルミ表面に第１層間絶縁膜１５を陽極酸化法で形成する過程をシミュレーションしたものである。陽極化成電圧150Vとし，酸化膜厚210nmの場合をシミュレーションしている。陽極酸化では金属アルミ中に酸素が入る分，体積が増える。そのためアルミ原子の位置も変化する。その変化の様子を示したものである。（なお，図２５の各線はアルミ原子の１原子層毎に対応したものではない。）また，図２５で縦方向（すなわち膜厚方向）と横方向の縮尺は異なる。図では縦方向は210nm程度であるのに対し，横方向の遷移領域８３８（bird's beak領域）は数μm〜１０数μmである。
【００９５】
図２５からわかるように，bird's beak部では横方向の位置によりアルミ原子の移動距離が異なる。そのため，横方向の応力が発生する。したがって，下部電極第１層１６と下部電極第２層１３との積層境界（図２５に点線で示した）が，bird's beak部にあると，この横方向の応力のために積層境界にボイド（空隙部）が発生する。これが短絡欠陥の原因である。
【００９６】
この考察に基づき，陽極酸化膜が，下部電極第１層１６と下部電極第２層１３の積層境界を横切らないように設計すればボイド発生が起こらず，したがって，短絡欠陥が防げることを発明者らは見いだした。
【００９７】
図２６は，以上のようにして製作した画像表示装置の残像時間を測定した結果である。下部電極第2層１３中のＮｄ濃度を0.6at%，1at%，2at%と変えて残像時間を測定した。残像時間の測定は，以下のように行った。画像表示装置にピーク輝度に対応する階調255の信号に対応する電圧を1時間印加し続ける。その後，平均輝度に対応する階調100の信号に対応する電圧に切り換える。図4を用いて述べると，時刻ｔ1からｔ2の期間を1時間に設定し，GS1=255，GS2=100とした。そして，時刻ｔ2で階調をGS2=100に切り換えてから正規の階調に対応する輝度L2の98%に達するまでの回復時間を残像時間と定義した。すなわち，(L2−ΔL2）≧0.98*Ｌ2になるまでの時間である。なお，輝度値は電子放出素子からの放出電流量に比例するので，輝度値を測るかわりに放出電流を測定した。また，GS1=255に対応する期間のダイオード電流密度は２Ａ／ｃｍ2であり，GS2=100に対応する期間のダイオード電流密度は０．５Ａ／ｃｍ2である。
【００９８】
図２６からわかるように，従来の表示装置（Nd濃度2at%）では残像時間が２０秒であり，人間の眼にもはっきりわかった。これに対し，Ndを1%にすると１／１０以下である１．２秒に低減し，あまり気にならないレベルになった。さらに，Nd濃度を０．６at％にすると残像時間はさらに１／１０以下である０．１秒となり目に見えなくなった。このように，絶縁層１２中のＮｄ濃度を低減することで，残像現象による画質劣化を無くすことができた。
【００９９】
絶縁層１２中のＮｄ濃度が多いと残像現象が大きくなる理由は，絶縁層中のネオジム酸化物ＮｄＯyが電子トラップとして働いているためである。これは，絶縁層12の主要構成材であるAl酸化物AlOxの比誘電率（εr＝９．３）と比べてＮｄＯxの比誘電率（εr＝２０）が大きいためである。誘電率が高いと電子が安定して存在できるため，電子トラップとして働く。
【実施例２】
【０１００】
本実施例は，第１の実施例において，下部電極第２層１３として純アルミ膜を用いたものである。純アルミ膜は単一膜で用いると，パネル封着工程でヒロックが発生して短絡不良が発生してしまう。しかし，本実施例のようにＡｌ−Ｎｄ（２at%）のような耐ヒロック性のある合金を下部電極第１層１６として，その上に５００ｎｍ以下の膜厚で積層して用いればよい。図２３に示したように，高温工程において，下部電極第１層からＮｄが拡散してくるためヒロックが防止出来る。
【０１０１】
本実施例では，絶縁層１２中のＮｄ濃度が極めて小さいため，極めて良好な残像特性が得られた。
【実施例３】
【０１０２】
本実施例では，下部電極第2層１３の材料としてAl-Mg合金を用いる。下部電極第1層１６の材料はAl-Nd合金である。Al-Mg合金を用いると，以下の理由で好ましい。
(a)マグネシウムは陽極酸化可能であり，かつマグネシウムの酸化物は絶縁性に優れる。したがって，下部電極第2層１３を陽極酸化して形成される絶縁層１２の絶縁性が優れる。
(b) Ndを添加物として含まないので，絶縁層１２中のNd濃度が十分低くなり，残像特性が優れる。
(c) マグネシウムの酸化物（MgO）の比誘電率εrは９．６５であり，アルミの酸化膜とほぼ同じため，電子トラップを形成しない。
【０１０３】
このようにして作成した画像表示パネルの残像時間は０．１５秒であった。測定条件は，実施例１と同じであり，図4を用いて述べると，時刻ｔ1からｔ2の期間を1時間に設定し，GS1=255，GS2=100とした。そして，時刻ｔ2で階調をGS2=100に切り換えてから正規の階調に対応する輝度L2の98%に達するまでの回復時間を残像時間と定義した。
【０１０４】
図２６に示した通り，Ｎｄ濃度が１at%ある場合の残像時間は１．５秒である。これに対して，Ｍｇ濃度が１at％存在する場合の残像時間はその１／１０である０．１５秒である。このことは，陽極酸化膜中にＭｇ元素が存在してもＮｄの場合のようにトラップにはならないことを示している。その理由は上述の通りである。
【０１０５】
本実施例では，Ａｌ−Ｍｇ合金を下部電極第２層１３に用いた例を述べたが，他にも以下に述べるように好ましい合金があり，それらを用いても本発明の効果が得られることは言うまでもない。
【０１０６】
Ａｌ−Ｙ合金，Ａｌ−Ｚｒ合金は上記（ａ）〜（ｃ）の特徴を持つものである。添加物元素の酸化物の比誘電率εrは，Ｙ2Ｏ3がεr=14，ＺｒＯがεr=12.5といずれもAl2O3の比誘電率に近い値をもつ。また，ＳｃはＡｌと化学的性質がにた元素であるため，Ａｌ−Ｓｃ合金の陽極酸化膜も添加物元素がトラップになりにくい。
【０１０７】
Ａｌ−Ｔａ合金，Ａｌ−Ｔｉ合金は（ａ）の特性をもち，陽極酸化膜として好ましい特性を持つ。しかし，Ａｌ−Ｎｄ合金よりも配線抵抗が高いという欠点をもつ。したがって，特に下部電極をデータ電極と兼用する場合，配線抵抗が低いＡｌ−Ｎｄ合金を下部電極第１層に用い，Ａｌ−Ｔａ合金，Ａｌ−Ｔｉ合金を下部電極第２層に用いる，という組み合わせが好ましい。
【実施例４】
【０１０８】
本実施例でもちいる表示パネルの陰極板の平面図は図１０と同じである。平面図（図１０）のＡ−Ｂ間断面図を図２８（ａ）に示し，Ｃ−Ｄ間断面図を図２８（ｂ）に示した。
【０１０９】
本実施例と第１の実施例との違いは，本実施例では下部電極１３を単一の膜で形成したことである。本実施例では，下部電極１３としてＡｌ−Ｍｇ（２at％）を用いる。その他の製造方法は第１の実施例と同じである。
【０１１０】
Ａｌ−Ｍｇ合金は，純アルミ膜よりも耐ヒロック性があるため，単一膜で用いることができる。また，Ｍｇは陽極酸化膜中に存在してもトラップとしては働かないため，Ｎｄ原子が存在する場合に比べて残像特性劣化の度合いは小さい。このため，Al−Ｍｇ(2at%)を用いても問題のない残像特性が得られる。
【０１１１】
本実施例は，第１の実施例と比べて，下部電極１３の成膜回数が１回ですむという点で作りやい。
【０１１２】
本実施例では，Ａｌ−Ｍｇ合金を用いた例を述べたが，Ａｌ−Ｙ合金，Ａｌ−Ｓｃ合金を用いても同様の効果が得られる。
【図面の簡単な説明】
【０１１３】
【図１】本発明に係る画像表示装置の一実施例の表示パネルの一部の断面図。
【図２】薄膜電子源の電子放出機構を説明するための図。
【図３】残像現象を説明する模式図。
【図４】残像現象を説明する模式図。時系列的に説明する模式図。
【図５】薄膜電子源素子の電流−電圧特性を示し図。
【図６】残像現象のメカニズムを示す図。
【図７】本発明に係る画像表示装置の表示パネルの構造を示す平面図。
【図８】本発明に係る画像表示装置の表示パネルの構造を示す断面図。
【図９】本発明に係る画像表示装置の第１の実施例の陰極板の一部を示す平面図。
【図１０】本発明に係る画像表示装置の第１の実施例の陰極板の一部を示す断面図。
【図１１】本発明に係る画像表示装置の第１の実施例の陰極板の作成プロセスを説明するための図。
【図１２】本発明に係る画像表示装置の第１の実施例の陰極板の作成プロセスを説明するための図。
【図１３】本発明に係る画像表示装置の第１の実施例の陰極板の作成プロセスを説明するための図。
【図１４】本発明に係る画像表示装置の第１の実施例の陰極板の作成プロセスを説明するための図。
【図１５】本発明に係る画像表示装置の第１の実施例の陰極板の作成プロセスを説明するための図。
【図１６】本発明に係る画像表示装置の第１の実施例の陰極板の作成プロセスを説明するための図。
【図１７】本発明に係る画像表示装置の第１の実施例の陰極板の作成プロセスを説明するための図。
【図１８】本発明に係る画像表示装置の第１の実施例の陰極板の作成プロセスを説明するための図。
【図１９】本発明に係る画像表示装置の第１の実施例の陰極板の作成プロセスを説明するための図。
【図２０】本発明に係わる画像表示装置の第１の実施例の表示パネルと駆動回路との結線を示した図。
【図２１】本発明に係わる画像表示装置の第１の実施例の駆動波形を示した図。
【図２２】下部電極の積層構成と絶縁層との関係を示す図。
【図２３】絶縁層および下部電極中の添加物元素の分布を示す図。
【図２４】積層した下部電極に発生した不良現象を示す図。
【図２５】陽極酸化過程でのアルミニウム原子の動きを模式的に示す図。
【図２６】第一の実施例での画像表示装置の残像特性を示す図。
【図２７】積層した下部電極の構造を模式的に示した図。
【図２８】本発明に係わる画像表示装置の第４の実施例の陰極板の一部を示す断面図。
【符号の説明】
【０１１４】
１１・・・上部電極，１２…トンネル絶縁層、１３…下部電極第２層、１４…基板、１５・・・第１層間絶縁層，１６・・・下部電極第１層，３２・・・バス電極，３４・・・バス電極上層，３５・・・電子放出領域，４１…走査駆動回路、４２…データ駆動回路、４３…加速電極駆動回路、５１・・・第２層間絶縁層，５２・・・電子放出領域保護層，５５・・・コンタクト電極，６０・・・スペーサ，１００・・・表示パネル，110…面板、114…蛍光体、120…ブラックマトリクス、122…加速電極、１３０・・・抵抗，301…電子放出素子，３１０・・・走査電極，３１１・・・データ電極，
６０１・・・陰極板，６０２・・・蛍光板，６０３・・・枠部材，
７５０・・・走査パルス，７５１・・・データパルス，７５４・・・反転パルス，
８３８・・・遷移領域，８４５・・・積層境界，８４８・・・結晶粒。
【図１】
0005156295.tif 000002
【図２】
0005156295.tif 000003
【図３】
0005156295.tif 000004
【図４】
0005156295.tif 000005
【図５】
0005156295.tif 000006
【図６】
0005156295.tif 000007
【図７】
0005156295.tif 000008
【図８】
0005156295.tif 000009
【図９】
0005156295.tif 000010
【図１０】
0005156295.tif 000011
【図１１】
0005156295.tif 000012
【図１２】
0005156295.tif 000013
【図１３】
0005156295.tif 000014
【図１４】
0005156295.tif 000015
【図１５】
0005156295.tif 000016
【図１６】
0005156295.tif 000017
【図１７】
0005156295.tif 000018
【図１８】
0005156295.tif 000019
【図１９】
0005156295.tif 000020
【図２０】
0005156295.tif 000021
【図２１】
0005156295.tif 000022
【図２２】
0005156295.tif 000023
【図２３】
0005156295.tif 000024
【図２４】
0005156295.tif 000025
【図２５】
0005156295.tif 000026
【図２６】
0005156295.tif 000027
【図２７】
0005156295.tif 000028
【図２８】
0005156295.tif 000029